ガルヴァーニ電池であって、一般式Iの金属イミド化合物、[式中、M1はアルカリ金属Li、Na、K、Rb、Cs、又はこれらの任意の混合物であり、M2はアルカリ土類金属元素Mg、Ca、Sr、Ba、又はこれらの任意の混合物であり、x及びyは相互に独立して放電状態において0~1の数である]又は一般式IIの金属イミド化合物[式中、M1はアルカリ金属Li、Na、K、Rb、Cs、又はこれらの任意の混合物であり、M2はアルカリ土類金属元素Mg、Ca、Sr、Ba、又はこれらの任意の混合物であり、x及びyは相互に独立して充電状態において0~1の数である]を含有することを特徴とする、前記ガルヴァーニ電池。放電状態において活性アノード材料として、Li2NH、MgNH、Li2MgNH2、Li2CaNH2、MgCaNH2、Li4MgNH3、Li2Mg2NH3を含有するか、又はこれらから成ることを特徴とする、請求項1に記載のガルヴァーニ電池。充電状態において活性アノード材料として、Li4NH、Li2MgNH、Li6MgNH2、Li6CaNH2、Li4MgCaNH2、Li10MgNH3、Li8Mg2NH3を含有するか、又はこれらから成ることを特徴とする、請求項1に記載のガルヴァーニ電池。カソード正極物質が放電状態で、層構造材料、例えばLiCoO2、LiNiO2、LiNi、Mn、CoO2、LiNi080Co015Al005O2、又はスピネル構造材料、例えばLiMn2O4、及びLiNi05Mn15O4、又はオリビン構造材料、例えばLiFePO4、及びLiMnPO4を含有する、若しくはこれらから成るか、又はリチウム化されていない金属挿入化合物、例えば電解質性マンガン鉱MnO2、若しくは酸化バナジウムV2O3、又は変換カソード材料、例えば金属フッ化物若しくは金属オキシフッ化物、又は酸化リチウムLi2O、Li2O2を含有するか、若しくはこれらから成ることを特徴とする、請求項1から3までのいずれか1項に記載のガルヴァーニ電池。導電性塩として、配位結合性が弱い酸化安定性のアニオンを有するリチウム塩、例えばLiPF6、リチウムフルオロアルキルホスフェート、LiBF4、イミド塩、リチウムトリフレートLiOSO2CF3、メチド塩、LiClO4、リチウムキラトボレート、リチウムキラトホスフェート、若しくはリチウムフルオロキラトホスフェート、又はこれらの任意の混合物を含有することを特徴とする、請求項1から4までのいずれか1項に記載のガルヴァーニ電池。アニオン解離に対して安定的な導電性塩を含有することを特徴とする、請求項5に記載のガルヴァーニ電池。フッ素不含の導電性塩、例えばリチウムキラトボレート、若しくはリチウムキラトホスフェートを含有することを特徴とする、請求項6に記載のガルヴァーニ電池。炭酸エステル、カルボン酸エステル、エーテル、ニトリル、第三級アミン、ジアルキルスルホキシド、ラクトン、スルホラン、又はイオン性液体の物質群から選択される非プロトン性溶剤を、純粋な形で、又は任意の混合物で含有することを特徴とする、請求項7に記載のガルヴァーニ電池。請求項1から8までのいずれか1項に記載のガルヴァーニ電池で用いるためのアノード材料であって、活性材料として、放電状態Li欠乏状態で一般式Iの金属イミド化合物[式中、M1はアルカリ金属Li、Na、K、Rb、Cs、又はこれらの任意の混合物であり、M2はアルカリ土類金属元素Mg、Ca、Sr、Ba、又はこれらの任意の混合物であり、x及びyは相互に独立して充電状態Li豊富状態において0~1の数である]又は一般式IIの金属イミド化合物[式中、M1はアルカリ金属Li、Na、K、Rb、Cs、又はこれらの任意の混合物であり、M2はアルカリ土類金属元素Mg、Ca、Sr、Ba、又はこれらの任意の混合物であり、x及びyは相互に独立して0~1の数である]を含有するか、又はこれから成る、前記アノード材料。活性材料として放電状態で、Li2NH、MgNH、Li2MgNH2、Li2CaNH2、MgCaNH2、Li4MgNH3、Li2Mg2NH3を含有するか、又はこれらから成ることを特徴とする、請求項9に記載のアノード材料。活性材料として充電状態で、Li4NH、Li2MgNH、Li6MgNH2、Li6CaNH2、Li4MgCaNH2、Li10MgNH3、Li8Mg2NH3を含有するか、又はこれらから成ることを特徴とする、請求項9に記載のアノード材料。請求項9から11までのいずれか1項に記載の活性材料の製造方法であって、前記金属イミドM32yNHを、金属M4によって以下の等式:[式中、M3及びM4は相互に独立して、Li、Na、K、Rb、Cs、Mg、Ca、Sr、Baであり、y及びzは、金属M3又はM4の価数であり、nは1~5の数である]に従って反応させる、前記製造方法。前記反応を、固相中で100~600°Cの温度で、又は溶剤懸濁液において、原料及び生成物に対して不活性な溶剤中で100~300°Cの温度で行うことを特徴とする、請求項12に記載の方法。リチウムアミドを2モル当量のリチウム金属と反応させて、リチウムイミド/水素化リチウムの混合物にすることを特徴とする、請求項12又は13に記載の方法。前記反応を、固相中で100~300°Cの温度で、又は溶剤懸濁液において、原料及び生成物に対して不活性な溶剤中で100~300°Cの温度で行うことを特徴とする、請求項14に記載の方法。粒径が<50μmのリチウム金属及びリチウムアミドを使用することを特徴とする、請求項14又は15に記載の方法。粉末状の本発明による金属イミドアノード材料を含有するアノード被覆の製造方法であって、当該製造を、金属イミドアノード材料、バインダー、及び任意で導電性改善添加剤から成る乾燥粉末混合物を圧縮により適切な集電装置例えば銅箔、ニッケル箔、銅メッシュ、又はニッケルメッシュ上に行う、前記製造方法。前記バインダーが熱可塑性ポリマー、例えばPTFE粉末であり、前記導電性改善添加剤がカーボンブラックであることを特徴とする、請求項17に記載の製造方法。粉末状の本発明による金属イミドアノード材料を含有するアノード被覆の製造方法であって、前記被覆を溶剤を用いて、すなわち流動性分散液として製造する、前記製造方法。溶解性のポリマーバインダー、例えばPVDFを、溶剤としてのNMP、NEP、DMSO、若しくはGBLとともに用いるか、又は溶解性ポリジエン、例えばポリブタジエン若しくはポリイソブチレンと、溶剤としての炭化水素を用い、かつカーボンブラックを導電性改善添加剤として使用することを特徴とする、請求項19に記載の製造方法。